(57)【要約】【課題】柔軟性を確保しながら、耐衝撃性や耐久性を向上させることが出来る、セラミックシート、アンテナ装置、無線通信媒体処理装置、及びセラミックシートの製造方法を提供することを目的とする。【解決手段】本発明では、少なくとも１つのブロック１５が、シート１３ｂと接触面１１ａで接すると共に、隣接する他のブロックと対向面１１ｂで対向する一方、接触面１１ａと対向面１１ｂとの間で、他のブロック１５と互い接触しない非接触面１２を有するので、セラミックシート１０が曲げられた場合に、隣接するブロック１５同士が、接触面１１ａと対向面１１ｂとの間で応力が集中しないようにすることが出来る。これにより、セラミックシート１０が外部応力や衝撃を受けた場合であっても、ブロック１５を容易に破損しないようにすることが出来る。【選択図】図１
2006315368.tif 000002
【特許請求の範囲】
【請求項１】
柔軟性を有するシートと、
前記シート上に相互に隣接して載置された、セラミック系材料を含む、複数のブロックとを備え、
すくなくとも１つの前記ブロックは、
前記シートに接する接触面と、
隣接する他の前記ブロックと対向する対向面と、
前記接触面と前記対向面との間に有する、前記他のブロックと接しない非接触面とを備えたことを特徴とするセラミックシート。
【請求項２】
請求項１記載のセラミックシートであって、
前記非接触面は、テーパ形状であることを特徴とするセラミックシート。
【請求項３】
請求項１記載のセラミックシートであって、
前記非接触面は、前記対向面から連続した曲面であることを特徴とするセラミックシート。
【請求項４】
請求項１ないし３いずれか１項に記載のセラミックシートであって、更に、
前記複数のブロック上に載置された他のシートを備えたことを特徴とするセラミックシート。
【請求項５】
請求項４に記載のセラミックシートであって、
すくなくとも１つの前記ブロックは、更に、
前記他のシートに接する他の接触面と、
前記他の接触面と前記対向面との間に有する、前記他のブロックと接しない他の非接触面とを備えたことを特徴とするセラミックシート。
【請求項６】
請求項１ないし５いずれか１項に記載のセラミックシートであって、
前記セラミック系材料は、磁性体であることを特徴とするセラミックシート。
【請求項７】
請求項６に記載のセラミックシートであって、
前記磁性体は、フェライトであることを特徴とするセラミックシート。
【請求項８】
請求項１ないし５いずれか１項に記載のセラミックシートであって、
前記セラミック系材料は、誘電体であることを特徴とするセラミックシート。
【請求項９】
請求項８に記載のセラミックシートであって、
前記誘電体は、Ｔｉ酸化物であることを特徴とするセラミックシート。
【請求項１０】
請求項１ないし９いずれか１項に記載のセラミックシートであって、
前記シートは、プラスチックからなり、
前記複数のブロックは、前記シート上に粘着材を介して載置されたことを特徴とするセラミックシート。
【請求項１１】
請求項１ないし１０いずれか１項に記載のセラミックシートであって、
すくなくとも１つの前記ブロックは、前記他のブロックと前記対向面を介して接していることを特徴とするセラミックシート。
【請求項１２】
請求項１ないし１１いずれか１項に記載のセラミックシートと、
前記複数のブロックに当接または近接されたアンテナと備え、
前記アンテナは、データが格納された無線通信媒体と通信を行うことを特徴とするアンテナ装置。
【請求項１３】
請求項１２に記載のアンテナ装置と、
前記無線通信媒体との間で、前記アンテナ装置が備えたアンテナを介して、前記データの読み及び前記データの書きの少なくとも一方を行う読み書き部とを備えたことを特徴とする無線通信媒体処理装置。
【請求項１４】
セラミックシートの製造方法であって、
前記セラミックを含むグリーンシートにスリットを設け、
前記スリットが設けられたグリーンシートを焼成して、焼成体を生成し、
前記焼成体をシート上に載置し、
前記焼成体を、前記スリットを介して複数のブロックに分割することを特徴とするセラミックシートの製造方法。
【請求項１５】
請求項１４に記載のセラミックシートの製造方法であって、
前記シート上に載置された焼成体を、前記複数のブロックに分割することを特徴とするセラミックシートの製造方法。
【請求項１６】
請求項１４または１５に記載のセラミックシートの製造方法であって、
前記焼成体を、プラスチックからなるシート上に粘着材を介して載置することを特徴とするセラミックシートの製造方法。
【発明の詳細な説明】
【技術分野】
【０００１】
本発明は、ＲＦ−ＩＤ、即ちＩＣカードやＩＣタグなどの無線通信媒体との通信を行う、セラミックシート、アンテナ装置、無線通信媒体処理装置、及びセラミックシートの製造方法に関し、詳しくは、セラミックシートの柔軟性を確保しながら、耐衝撃性や耐久性を向上させることが出来る、セラミックシート、アンテナ装置、無線通信媒体処理装置、及びセラミックシートの製造方法に関する。
【背景技術】
【０００２】
従来、電磁誘導方式などによる無線通信媒体との通信を行う無線通信処理装置や、無線通信媒体そのものに用いられるアンテナは、周囲にある金属の影響を受け、磁界が弱くなり、通信に必要な相互インダクタンスが不十分となって、通信距離が短くなったり、通信ができなくなるという障害があった。そこで、金属の影響を受けないように、アンテナと金属とをスペーサーなどにより離隔させたり、あるいは、フェライトなどによる磁性部材をアンテナに近接、あるいは当接させて設置し、アンテナの発する磁界を強化するなどの工夫がなされていた。
【０００３】
ここで、スペーサーなどを使用する場合は、設置時の調整や、その調整にまつわる作業性などが煩雑になるなど問題があった。また、磁性部材は焼成された硬度のあるフェライトのバルク材料などが用いられていたが、落下時の割れや加工性が劣る問題があった。
【０００４】
このように、磁界を強化することを実現しつつ、破損への耐久性を持たせるために、たとえば、フレキシブル状の磁性体をアンテナの底面や、側面に設置するものが提案されている（例えば特許文献１参照）。
【特許文献１】特開２００２−２９８０９５号公報
【発明の開示】
【発明が解決しようとする課題】
【０００５】
しかしながら、特許文献１に示されるフレキシブル状の磁性体は、金属系磁性粉末のセンダストや、パーマロイなどを使用するために、十分な形状に加工できる加工性を確保するためには、十分な量の有機材料を混合させる必要があり、このような有機材料が多く含まれたフレキシブル磁性体では、アンテナ近傍に配置しても、磁界強化が不十分であり、近年求められている無線通信媒体処理装置の通信距離拡張には不十分である不都合があった。
【０００６】
これに対して、通信距離を拡張するために、有機材料を少なくすると、柔軟性が失われてしまう不都合があった。しかも、磁性部材の脆性が劣化するため、磁性部材が外部応力や衝撃を受けた場合に、磁性部材に局部的に応力が集中して、クラックや欠けが生じる不都合があった。
【０００７】
本発明は、上記課題に鑑み、電磁誘導方式やマイクロ波方式を用いて通信を行うセラミックシートにおいて、セラミックシートの柔軟性を確保しながら、耐衝撃性や耐久性を向上させることが出来る、セラミックシート、アンテナ装置、無線通信媒体処理装置、及びセラミックシートの製造方法を提供することを目的とする。
【課題を解決するための手段】
【０００８】
本発明は、柔軟性を有するシートと、シート上に相互に隣接して載置された、セラミック系材料を含む、複数のブロックとを備え、少なくとも１つのブロックは、シートに接する接触面と、隣接する他のブロックと対向する対向面と、接触面と対向面との間に有する、他のブロックと接しない非接触面とを備えたものである。
【発明の効果】
【０００９】
本発明では、少なくとも１つのブロックが、シートと接触面で接すると共に、隣接する他のブロックと対向面で対向する一方、接触面と対向面との間で、他のブロックと互い接触しない非接触面を有するので、セラミックシートが曲げられて、隣接するブロック同士がぶつかり合う場合に、対向面と接触面との間で応力が集中しないようにすることが出来る。これにより、セラミックシートが外部応力や衝撃を受けた場合であっても、ブロックが受けた応力を分散させることが出来るので、ブロックを容易に破損しないようにすることが出来る。その結果、ブロックのクラックや欠けを防止することが出来るので、セラミックシートの柔軟性を確保しながら、耐衝撃性や耐久性を向上させることが出来る。
【発明を実施するための最良の形態】
【００１０】
本発明に係る第１の発明は、柔軟性を有するシートと、シート上に相互に隣接して載置された、セラミック系材料を含む、複数のブロックとを備え、少なくとも１つのブロックは、シートに接する接触面と、隣接する他のブロックと対向する対向面と、接触面と対向面との間に有する、他のブロックと接しない非接触面とを備えたものである。
【００１１】
この構成によれば、少なくとも１つのブロックは、シートと接触面で接すると共に、隣接する他のブロックと対向面で対向する一方、接触面と対向面との間で、他のブロックと互い接触しない非接触面を有するので、セラミックシートが曲げられて、隣接するブロック同士がぶつかり合う場合に、対向面と接触面との間で応力が集中しないようにすることが出来る。これにより、セラミックシートが外部応力や衝撃を受けた場合であっても、ブロックが受けた応力を分散させることが出来るので、ブロックを容易に破損しないようにすることが出来る。その結果、ブロックのクラックや欠けを防止することが出来るので、セラミックシートの柔軟性を確保しながら、耐衝撃性や耐久性を向上させることが出来る。
【００１２】
本発明に係る第２の発明は、上記第１の発明に係るセラミックシートであって、非接触面は、テーパ形状である。
【００１３】
この構成によれば、非接触面が簡単な形状で構成されるので、加工性を向上することが出来、製造コストの低減を図ることが出来る。
【００１４】
本発明に係る第３の発明は、上記第１の発明に係るセラミックシートであって、非接触面は、対向面から連続した曲面である。
【００１５】
この構成によれば、非接触面は、第１の接触面と滑らかに続く形状で形成されるので、セラミックシートが曲げられた場合に、ブロックが受ける応力を更に分散させることが出来る。
【００１６】
本発明に係る第４の発明は、上記第１ないし３いずれかの発明に係るセラミックシートであって、更に、複数のブロック上に載置された他のシートを備えたものである。
【００１７】
この構成によれば、複数のブロックは２枚のシートに挟まれて載置されるので、セラミックシートが曲げられた場合であっても、各ブロックを安定してシート上に載置することが出来る。セラミックシートの柔軟性を更に向上させることが出来る。しかも、ブロックが外部に露出されないので、外部応力や衝撃などから、複数のブロックを保護することが出来る。
【００１８】
本発明に係る第５の発明は、上記第４の発明に係るセラミックシートであって、少なくとも１つのブロックは、更に、他のシートに接する他の接触面と、他の接触面と対向面との間に有する、他のブロックと接しない他の非接触面とを備えたものである。
【００１９】
この構成によれば、隣接するブロック同士が、接触面と対向面との間で応力が集中しないようにすると共に、他の接触面と対向面との間でも、応力が集中しないようにすることが出来る。これにより、セラミックシートがいずれの方向に曲げられた場合であっても、セラミックシートの柔軟性を確保しながら、耐衝撃性や耐久性を向上させることが出来る。
【００２０】
本発明に係る第６の発明は、上記第１ないし５いずれかの発明に係るセラミックシートであって、セラミック系材料は、磁性体である。
【００２１】
この構成によれば、例えば、ＲＦ−ＩＤ（Ｒａｄｉｏ  Ｆｒｅｑｕｅｎｃｙ−ＩＤｅｎｔｉｆｉｃａｔｉｏｎ）、ＩＣタグ、電子タグ、ＩＣカードなどの無線通信媒体と、電磁誘導方式を用いて通信を行う場合に、周囲にある金属の影響を受けず、通信距離を拡張することが出来る。また、アンテナを設けた場合に、アンテナのＱ値を向上させることが出来る。
【００２２】
本発明に係る第７の発明は、上記第６の発明に係るセラミックシートであって、磁性体は、フェライトである。
【００２３】
この構成によれば、磁気特性を向上することが出来るので、通信距離を更に拡張することが出来る。
【００２４】
本発明に係る第８の発明は、上記第１ないし５いずれかの発明に係るセラミックシートであって、セラミック系材料は、誘電体である。
【００２５】
この構成によれば、例えば、ＲＦ−ＩＤ、ＩＣタグ、電子タグ、ＩＣカードなどの無線通信媒体と、マイクロ波方式を用いて通信を行う場合に、８００ＭＨｚ以上の周波数帯域（例えば９００ＭＨｚ帯）において、精度良く無線通信を行うことが出来る。
【００２６】
本発明に係る第９の発明は、上記第８の発明に係るセラミックシートであって、誘電体は、Ｔｉ酸化物である。
【００２７】
この構成によれば、誘電率が比較的大きくなるので、マイクロ波特性を向上させることが出来る。また、アンテナを設けた場合に、アンテナ形状を小さくすることが出来る。
【００２８】
本発明に係る第１０の発明は、上記第１ないし９いずれかの発明に係るセラミックシートであって、シートは、プラスチックからなり、複数のブロックは、シート上に粘着材を介して載置されたものである。
【００２９】
この構成によれば、粘着材及びプラスチックからなるシートは柔軟性を有するので、セラミックシートを曲げた場合に、ブロックが受けた応力を、粘着材を介してシートに逃がすことが出来る。これにより、セラミックシートの柔軟性を更に向上させながら、同時に、耐衝撃性や耐久性を、更に向上させることが出来る。
【００３０】
本発明に係る第１１の発明は、上記第１ないし１０いずれかのセラミックシートであって、すくなくとも１つのブロックは、他のブロックと対向面を介して接しているものである。
【００３１】
この構成によれば、ブロック同士が接するので、磁性特性を向上させながら、ブロックを容易に破損しないようにすることが出来る。
【００３２】
本発明に係る第１２の発明は、上記第１ないし１１いずれかの発明に係るセラミックシートと、複数のブロックに当接または近接されたアンテナとを備え、アンテナは、データが格納された無線通信媒体と通信を行うアンテナ装置である。
【００３３】
この構成によれば、複数のブロックにアンテナを当接または近接させた場合であっても、セラミックシートの製造時、使用時、運搬時における耐衝撃性や耐久性を更に向上させることが出来る。
【００３４】
本発明に係る第１３の発明は、上記第１２の発明に係るアンテナ装置と、無線通信媒体との間で、前記アンテナ装置が備えたアンテナを介して、データの読み及びデータの書きの少なくとも一方を行う読み書き部とを備えたものである。
【００３５】
この構成によれば、箱や棚などに無線通信媒体処理装置が存在する場合に、精度と確実性の高い通信が可能にできる。
【００３６】
本発明に係る第１４の発明は、セラミックシートの製造方法であって、セラミックを含むグリーンシートにスリットを設け、グリーンシートを焼成して、焼成体を生成し、焼成体をシート上に載置し、焼成体を、スリットを介して複数のブロックに分割するものである。
【００３７】
この構成によれば、グリーンシートは、焼成反応により、スリットが設けられた部分近傍が、他の部分より収縮するので、隣接するブロック同士が接触しない非接触面を容易に形成することが出来る。
【００３８】
本発明に係る第１５の発明は、上記第１４の発明に係るセラミックシートの製造方法であって、シート上に載置された焼成体を、複数のブロックに分割するものである。
【００３９】
この構成によれば、焼成体をシート上に載置したまま分割するので、焼成体を分割したブロックを１つずつシート上に載置する必要がなくなり、セラミックシートを容易に製造することが出来る。
【００４０】
本発明に係る第１６の発明は、上記第１４または１５の発明に係るセラミックシートの製造方法であって、焼成体を、プラスチックからなるシート上に粘着材を介して載置するものである。
【００４１】
この構成によれば、粘着材及びプラスチックからなるシートは柔軟性を有するので、セラミックシートの製造時に、外部応力が生じた場合であっても、ブロックが受けた応力を、粘着材を介してシートに分散させることが出来るので、セラミックシートの製造時における、ブロックのクラックや欠けを防止することが出来る。
【００４２】
以下、本発明に係る実施の形態について図面を参照しながら説明する。
【００４３】
図１は、本発明に係る実施の形態におけるセラミックシート１０の断面図である。セラミックシート１０は、シート１３ａ、１３ｂ、及び磁性部材１１を有している。磁性部材１１は、後述するフェライトなどのセラミック系材料からなる。
【００４４】
シート１３ａ、１３ｂは、柔軟性を有する材料で形成され、例えば、ＰＥＴ（ポリエチレンテレフタレート）などのプラスチックからなる。ＰＥＴ系のシート材は、取り扱いが容易で、環境負荷物質などが含まれておらず環境汚染防止として有効な素材である。また、シート１３ａ、１３ｂは、透明性もしくは遮光性のプラスチック、または、それらの組み合わせで構成することも可能である。こうすることで、紫外線などから磁性部材１１や、磁性部材１１上に形成した導電性部材（後述）を保護し、長期信頼性を向上させることが出来る。
【００４５】
磁性部材１１は、複数のブロック（以下「磁性ブロック」と称す。）１５を有しており、直方体に形成されている。磁性ブロック１５は上述したとおりセラミック系材料からなるが、必ずしもセラミック材料のみで構成されていなくてもよく、例えば、磁性ブロック１５を所定材料でコーティングしてもよい。各磁性ブロック１５は、上位シート１３ａと下位シート１３ｂとの間に挟まれており、相互に隣接して下位シート１３ｂ上に載置されている。各磁性ブロック１５は、その外周面として、下位シート１３ｂと接する底面（接触面）１１ａと、隣接する他の磁性ブロック１５と接する側面（対向面）１１ｂと、上位シート１３ａと接する天面（他の接触面）１１ｃとを有している。磁性ブロック１５は、アクリル系の粘着材を介して、シート１３ａ、１３ｂに貼り付けられている。アクリル系の粘着材は、上記シート材と同様に、環境負荷物質などが含まれておらず環境汚染防止として有効な素材である。
【００４６】
各磁性ブロック１５は、底面１１ａと側面１１ｂとの間に、隣接する他の磁性ブロック１５と接しないテーパ面（非接触面）１２を有している。また、各磁性ブロック１５は、天面１１ｃと側面１１ｂとの間に、隣接する他の磁性ブロック１５と接しないテーパ面（他の非接触面）１２を有している。なお、図１では、全ての磁性ブロック１５が同じ形状である場合を示したが、一部の磁性ブロック１５のみが上述したテーパ面１２を有していてもよい。
【００４７】
このような構成において、セラミックシート１０を、図１に示す矢印Ａ方向にが曲げた場合、隣接する磁性ブロック１５同士が、底面１１ａと側面１１ｂとの間で応力が生じるが、底面１１ａと側面１１ｂとの間には、上述したように、テーパ面１２が設けられているので、磁性ブロック１５のコーナに上記応力を集中させないようにすることが出来る。これにより、セラミックシート１０が外部応力や衝撃を受けた場合であっても、磁性ブロック１５が受けた応力を分散させることが出来るので、磁性ブロック１５を容易に破損しないようにすることが出来る。その結果、磁性ブロック１５のクラックや欠けを防止することが出来るので、セラミックシート１０の柔軟性を確保しながら、耐衝撃性や耐久性を向上させることが出来る。また、磁性ブロック１５が割れにくくなることで、加工性が向上して、製造コストの低廉化を図ることが出来る。
【００４８】
一方、セラミックシート１０を、図１に示す矢印Ｂ方向にが曲げた場合、隣接する磁性ブロック１５同士が、上述と同様に、天面１１ｃと側面１１ｂとの間で応力が生じるが、天面１１ｃと側面１１ｂとの間には、上述したように、テーパ面１２が設けられているので、磁性ブロック１５のコーナに上記応力を集中させないようにすることが出来る。
【００４９】
このように、複数の磁性ブロック１５は２枚のシート１３ａ、１３ｂに挟まれて載置されるので、セラミックシート１０が曲げられた場合であっても、各磁性ブロック１５を安定してシート１３ｂ上に載置することが出来、セラミックシート１０の柔軟性を向上させることが出来る。しかも、磁性ブロック１５が外部に露出されないので、外部応力や衝撃などから、複数の磁性ブロック１５を保護することが出来る。
【００５０】
また、粘着材及びプラスチックからなるシートは柔軟性を有するので、セラミックシートを曲げた場合に、ブロックが受けた応力を、粘着材を介してシートに逃がすことが出来る。これにより、セラミックシートの柔軟性を更に向上させながら、同時に、耐衝撃性や耐久性を、更に向上させることが出来る。
【００５１】
なお、テーパ面１２は、厚み方向の面に対して１５〜９０％を占有することが望ましい。１５％以下では、外部応力や衝撃に対してクラックや割れや欠けなどの発生を防止するのに不十分であり、９０％以上では、スリット（後述）を形成するカッターの両刃を深く切り込む必要があり、焼成体へのダメージが大きく好ましくない。
【００５２】
なお、磁性ブロック１５の形状として、直方体の場合について示したが、特にこれに限る必要はない。例えば、底面が略三角、略四角などの角柱や、略円柱、略球などで構成してもよい。また、図１では、磁性ブロック１５が側面１１ｂを介して接している場合を示したが、必ずしも接している必要はない。例えば、磁性ブロック１５が所定間隙を介して側面１１ｂ間で対向している場合であっても、セラミックシート１０が曲げられた際に、上述と同様、磁性ブロック１５のコーナに応力を集中させないようにすることが出来る。
【００５３】
図２は、本発明の他の変形例におけるセラミックシート２０の断面図である。セラミックシート２０は、シート１３ｃ、及び磁性部材２１を有している。図２のセラミックシート２０は、図１のものと、磁性ブロック１５の形状と、上位シート１３ａを有さない点で相違するが、他の構成は同一である。従って、既に説明した構成について、その説明を省略する。
【００５４】
磁性部材２１は、複数の磁性ブロック２５を有しており、相互に隣接して下位シート１３ｃ上に載置されている。各磁性ブロック２５は、図１の磁性ブロック１５と同様に、底面（接触面）２５ａと側面（対向面）２５ｂとの間で、隣接する他の磁性ブロック２５と接触しないカーブ面（非接触面）２２を有しているが、カーブ面２２は、直線的なテーパ面ではなく、底面２５ａから連続した曲面２３である。即ち、図２の破線で示す領域２４では、磁性部材２１とシート１３ｃとの密着強度が、当該領域２４以外の部分より小さいことになる。
【００５５】
このように、下位シート１３ｃに接する各磁性ブロック２５に曲面２３を設けることにより、非接触面２２は、底面２５ａと滑らかに続く形状で形成されるので、セラミックシート１０が曲げられた場合に、磁性ブロック２５が受ける応力を更に分散させることが出来る。
【００５６】
なお、磁性ブロック２５の底面２５ａにおいて、密着強度が小さい部分の面積は、底面２５ａの面積の１０％〜６０％であることが望ましい。１０％以下では、柔軟性が不十分であり好ましくない。６０％以上では、密着強度が小さい部分の面積が大きくなりすぎて、信頼性が低くなり好ましくない。
【００５７】
次いで、磁性部材１１、２１について詳細に説明する。
【００５８】
磁性部材１１、２１は、フェライトからなる。フェライトとしては、Ｎｉ−Ｚｎ（ニッケル−亜鉛）系フェライトや、Ｍｎ−Ｚｎ（マンガン−亜鉛）系フェライトなどがある。このようなフェライトを用いることで、安定した磁気特性を得ることが出来る。
【００５９】
Ｎｉ−Ｚｎ系フェライトには、例えば、Ｆｅ2Ｏ3・ＺｎＯ・ＮｉＯ・ＣｕＯがあり、Ｍｎ−Ｚｎ系フェライトには、例えば、Ｆｅ2Ｏ3・ＺｎＯ・ＭｎＯ・ＣｕＯがある。このようなフェライトを用いることで、後述するように、アンテナのＱ値を向上させることが出来、通信距離を拡張することが出来る。Ｎｉ−Ｚｎ系フェライトでは、具体的には、Ｆｅ2Ｏ3を４８．５ｍｏｌ％、ＺｎＯを２０．５５ｍｏｌ％、ＮｉＯを２０．５５ｍｏｌ％、ＣｕＯを１０．４０ｍｏｌ％の組成比率で配合し、７５０℃〜９００℃−４時間で焼成する。
【００６０】
なお、セラミックシートを構成する複数のブロックとして、磁性部材１１、２１について説明したが、必ずしも磁性体である必要はない。このような磁性体は、例えば１３．５６ＭＨｚの周波数帯域を用いる電磁誘導方式の通信方式に用いられる。通信方式が、例えば８００ＭＨｚ以上の周波数帯域（例えば９００ＭＨｚ帯）を用いるマイクロ波方式の場合は、複数のブロックとして、誘電体が用いられる。
【００６１】
誘電体としては、例えば、Ｔｉ（チタン）酸化物が用いられる。このような誘電体を用いることで、マイクロ波特性を向上させることができ、比較的誘電率が大きくなるのでアンテナ形状を小さくすることが出来る。Ｔｉ酸化物には、例えば、Ｂａ―Ｔｉ系セラミック、Ｃａ―Ｔｉ系セラミック、Ｍｇ―Ｔｉ系セラミックがある。このようなＴｉ酸化物を用いることで、マイクロ波特性をさらに向上させることが出来る。また、他のＴｉ酸化物として、Ｂａ―Ｚｎ−Ｔｉ系セラミック、Ｂａ―Ｎｂ−Ｔｉ系セラミック、Ｂａ―Ｓｍ−Ｔｉ系セラミック、Ｂａ―Ｍｇ−Ｔｉ系セラミックがある。このようなＴｉ酸化物を用いることで、誘電率の温度特性の安定化や、アンテナ損失が小さくなるなどのマイクロ波特性を向上させることが出来る。
【００６２】
このような磁性部材１１、２１は、例えば、次のようにして作製される。
【００６３】
まず、上述した組成比率のセラミック系磁性仮焼粉体３、０００ｇと、水溶性結合材としてメトローズ１３５ｇ（例えば、商品名：６０ＳＨ４０００、信越化学工業［登録商標］製）と、油性可塑材としてセラミゾール２７０ｇ（例えば、商品名：Ｃ−０８、日本油脂製）と、蒸留水３４０ｇとを、ミキサーにて２０分混合する。次いで、３本ロールを３回パスさせて、はい土を生成する。このはい土を、５℃−９６時間で保存することで、熟成した後、真空押し出し成型装置にて約３ｍｍの厚みのグリーンシートを作製する。
【００６４】
このグリーンシートの表面を、９５℃のドラム式乾燥機にパスさせることにより、乾燥させて、所定の寸法に切断して、厚さ２．８ｍｍのグリーンシートを作製する。作製したグリーンシートを、９００℃−３時間で焼成して、厚み２．５ｍｍの焼成体を作製した。ここで、焼成体のＱ値をインピーダンスアナライザー（商品名：４１９１ＡＲＦ、ＨＰ［登録商標］製）にて測定した。焼成体を直径２．５ｃｍ、内径１．３ｃｍの円板状に加工して、直径０．５ｍｍの導線を円板に通して、周波数１３．５６ＭＨｚにおけるＱ値を測定した。（表１）は、周波数１３．５６ＭＨｚにおけるＱ値の測定結果である。
【００６５】
【表１】
2006315368.tif 000003
【００６６】
上記焼成体のＱ値（１６０）は、（表１）に示すように、従来の技術の一例である比較例のＱ値（９０）より大きいことから、比較例よりも優れていることがわかる。この比較例である磁性部材を、図７に示す。図７は、従来の技術である磁性部材の内部拡大図。この磁性部材は、センダストやパーマロイなどの金属系磁性体粉末７１を有機結合材７２で練り固めたものである。
【００６７】
この焼成体の表面抵抗値、かさ密度、表面粗さを測定するとは、５×１０11Ω、５．１ｇ／ｃｍ3、２．６μｍであつた。焼成体の表面抵抗値が、５×１０11Ωであり、１×１０8Ω以上であることから、焼成体上に整合回路などの種々の回路パターンを組み込むことが出来ることが分かった。焼成体の表面抵抗値が１×１０8Ω以下の場合は、回路パターンの線間が狭い場合などでは、短絡するという問題があり好ましくない。
【００６８】
また、焼成体のかさ密度が、５．１ｇ／ｃｍ3であり、４．０ｇ／ｃｍ3以上であることから、セラミック特性を安定、向上させることが出来る。焼成体のかさ密度は、４．０ｇ／ｃｍ3以上が好ましい。かさ密度が４．０ｇ／ｃｍ3以下では、セラミック特性が安定せず、また、焼成体自体が、吸湿しやすくなり、回路パターンを内部に形成した場合など、パターン間で短絡するという問題が生じ、好ましくない。
【００６９】
また、焼成体の表面粗さが、２．６μｍであり、１０μｍ以下であることから、整合回路などの種々の回路などを精度良く組み込むことができる。焼成体の表面粗さは、１０μｍ以下であることが望ましい。表面粗さが、１０μｍ以上では、導体が断線したり、グリーンシートと導体間に空隙が生じ、精度良く回路パターンを形成できないので好ましくない。
【００７０】
従って、測定された焼成体の表面抵抗値、かさ密度、表面粗さの値から、焼成体上に整合回路や回路パターンなどを組み込むことが出来ることが分かる。
【００７１】
そこで、この焼成体上に、導電性部材として、回路パターンを形成した。
【００７２】
０．３ｍｍのグリーンシートを押し出し成形にて作製し、９００℃−４時間で焼成する。次に、この焼成体上に、スクリーン印刷法により、導電性部材として、長さ１００ｍｍ、幅３ｍｍ、厚み０．０４ｍｍの銀導体パターンを印刷し、６００℃−１５分で焼き付けた。そして、この焼成体上の銀導電体の抵抗値を測定すると、０．０３Ωと低抵抗値を示した。なお、導電性部材は、スクリーン印刷法で印刷する以外に、メッキ転写方法または金属箔圧着方法で形成してもよい。これらの方法を用いることで、低コストで、精度良く回路を形成することが可能となる。
【００７３】
次に、無線通信媒体処理用アンテナ装置を用いて、本実施の形態に係るセラミックシートと従来の技術との比較を行った。
【００７４】
まず、１００ｍｍ×１００ｍｍ×０．３ｍｍ厚みのグリーンシートを押し出し成形にて作製した。次に、縦２．５ｍｍ、横２．５ｍｍピッチで、金型または、両刃形状のカッター刃で、厚み方向の面にテーパ面が形成できるように、深さ０．１５ｍｍのスリットを入れる。スリットは、外部応力や衝撃に対してクラックや割れや欠けなどの発生を防止するためにグリーンシートの両面に入れても良い。スリットを入れたグリーンシートを９００℃−４時間で焼成し、アクリル系粘着材を有したＰＥＴ系のシートに貼り付けた。スリットの形状は、溝状に形成するものであれば、いずれの形状であってもよく、例えば、Ｖ字状やＵ字状であってもよい。
【００７５】
このようにして作製した、セラミックシートを、無線通信媒体処理用のアンテナ装置に用いて、通信距離を測定した。リーダーライターは、ＫＵ−Ｇ５４２３ＡＭＤＡ（ＩＳＯ１５６９）、アンテナは、ガラエポ基板に形成したスパイラル形状を用い、４０ｍｍ×２７ｍｍのセラミックシートをガラエポ基板上に載せて、さらにセラミックスシート上に金属板を載せて通信距離を測定した。（表２）は、周波数１３．５６ＭＨｚにおける通信距離の測定結果である。
【００７６】
【表２】
2006315368.tif 000004
【００７７】
この表から、本実施の形態のセラミックシートでは、６５ｃｍまで通信距離が拡張しており、比較例に比べ優れていることがわかる。比較例は、センダストやパーマロイなどの金属系磁性体粉末を有機結合材で練り固めたセラミックシートであり。これはセラミック系焼成体のセラミック特性が良く、緻密質なセラミック部材で形成されているためである。
【００７８】
次いで、本実施の形態のセラミックシートと、同上の比較例との柔軟性について比較した。比較方法は、各比較片を９０度に折り曲げ、その繰り返しでの性状変化を調べた。（表３）は、９０度折り曲げ試験回数の比較結果である。
【００７９】
【表３】
2006315368.tif 000005
【００８０】
この表から、本実施の形態に係るセラミックシートは、比較例に比べ耐久性が優れていることが分かる。これは、磁性ブロックにテーパ面を設け、隣接する焼成体とのぶつかりを防ぎ、あるいは、シートに接する磁性ブロックに曲面を設けることにより、柔軟性が向上したためである。
【００８１】
さらに、無線通信媒体処理用アンテナ装置を用いて、本実施の形態に係るセラミックシートと、従来の技術である比較例との通信距離について比較した。
【００８２】
図３は、無線通信媒体処理用のアンテナ装置４１の断面図である。なお、図３では、シート１３ａ、１３ｂ、１３ｃは省略している。３１は樹脂ケース、３２はアンテナパターン、３３はアンテナ基板、３４はＧＮＤパターン、３５は整合回路などの回路パターン、１１、２１はセラミック系材料の磁性部材、３７は樹脂スペーサーである。アンテナパターン３２は、開口部を有しており（つまりループアンテナを形成しており）、図３に示すように磁性部材１１、２１上に設けられている。即ち、アンテナパターン３２は、複数の磁性ブロックに近接されている。なお、アンテナパターン３２を、複数の磁性ブロックに当接することも可能である。
【００８３】
図４は、アンテナ装置４１を備えた無線通信媒体処理装置１の斜視図である。無線通信媒体処理装置１は、図４に示すように、アンテナ装置４１、リーダーライター（Ｒ／Ｗ）装置４３、及びＲＦ（Ｒａｄｉｏ  Ｆｒｅｑｕｅｎｃｙ）ユニット４４を有している。アンテナ装置４１は、ケーブル４２を介して、リーダーライター装置４３に接続されている。リーダーライター装置４３は、ケーブル４５を介して、ＲＦユニット４４に接続されている。
【００８４】
リーダーライター（Ｒ／Ｗ）装置４３は、読み書き部に対応しており、無線通信媒体との間で、アンテナ装置４１を介して、無線通信媒体に格納されているデータの、読み及び書きの少なくとも一方を行う。無線通信媒体とは、近接した距離（例えば数ｃｍから数ｍ）で無線通信を行うことが出来る媒体であって、例えば、ＲＦ−ＩＤ（Ｒａｄｉｏ  Ｆｒｅｑｕｅｎｃｙ−ＩＤｅｎｔｉｆｉｃａｔｉｏｎ）タグ、ＩＣタグ、電子タグ、ＩＣカードなどがある。
【００８５】
通信方式としては、例えば１３．５６ＭＨｚの周波数帯域を用いる電磁誘導方式や、例えば８００ＭＨｚ以上の周波数帯域（例えば９００ＭＨｚ帯）を用いるマイクロ波方式がある。電磁誘導方式の場合、セラミック系材料の磁性部材１１、２１は、磁性体で構成される。マイクロ波方式の場合、セラミック系材料の磁性部材１１、２１は、誘電体で構成される。
【００８６】
ここで、セラミック系材料の磁性部材１１、２１の形状は、１８０ｍｍ×２１０ｍｍ×３ｍｍとして、縦６ｍｍ、横６ｍｍピッチで金型または、両刃形状のカッター刃で、非接触面１２、２２が形成できるように、深さ１．５ｍｍのスリットを入れる。スリットは、外部応力や衝撃に対してクラックや割れや欠けなどの発生を防止するために、グリーンシートの両面に入れ、９００℃にて４時間焼成した。また、アンテナパターン３２は、厚み２ｍｍのアルミニウム製ループアンテナで、上記磁性部材の上に基板を介して設置した。
【００８７】
アンテナパターン３２は、ループアンテナを形成しているので、無線通信媒体の位置、向きに関わらず、通信することが出来る。なお、アンテナの形状は、必ずしもループ状である必要はなく、スパイラル状に形成してもよい。
【００８８】
次いで、アンテナ装置からの磁束の発生と、アンテナ装置の底部に金属が存在する場合の磁性部材の効果とについて説明する。
【００８９】
図５（ａ）は、本発明に係るアンテナ装置４１で発生する磁束分布の説明図、図５（ｂ）は、従来の技術のアンテナ装置５１で発生する磁束分布の説明図である。アンテナ装置４１、５１は、いずれも金属材５２上に搭載されているが、アンテナ装置４１には、図５（ａ）に示すように、従来の技術のアンテナ装置５１と異なり、内部にセラミックシート１０が設置されている。なお、アンテナ装置４１、５１は、セラミックシート１０以外の構成については同一であるとする。
【００９０】
従来の技術のアンテナ装置５１に信号が入力すると、金属内を通過する磁束９０の周りに渦電流が発生し、熱に変換されるので、磁束９０が縮小する。一方、アンテナ装置４１に信号が入力すると、アンテナ装置５１と同様に、アンテナ近傍に磁束９０が発生するが、内部にセラミックシート１０が設置されているので、磁束９０の多くはセラミックシート１０の磁性部材を通過する。その結果、金属材５２内で渦電流がほとんど発生しないので、金属材５２の影響を受けることなく、磁束９０が拡張して、通信距離が伸びる。なお、セラミックシート２０であっても、上記と同様の効果が得られる。
【００９１】
次いで、このアンテナ装置４１の出力を２．５Ｗとして、無線通信媒体の例としてのＩＣタグを用いて、上記磁性部材での通信距離を測定した。（表４）は、周波数１３．５６ＭＨｚにおける通信距離の測定結果である。
【００９２】
【表４】
2006315368.tif 000006
【００９３】
この表から、本実施の形態のセラミックシートでは、３５ｃｍまで通信距離が拡張しており、比較例に比べ優れていることが分かる。これはセラミック系材料の緻密質な磁性部材で形成されているためである。
【００９４】
以上より、無線通信媒体処理用のアンテナ装置４１を、商品棚や、商品籠として利用した場合に、適切に商品管理を行うことが可能となる。
【００９５】
例えば、商品が医薬品などの場合には、これらの商品に付するＩＣタグなどに、予めその名称、有効期限、納入日などを設定しておき、箱状体を医薬品収納棚として利用する場合には、医薬品の在庫管理が容易になり、例えば有効期限直前の薬をあらかじめ廃棄し、どの薬がどの程度残っているかを収納しているだけで確認できるようになる。同様に、商品を書籍や食料品などとした場合であっても同じである。このため、棚卸などの効率が非常に向上するメリットがある。
【００９６】
このように、セラミック系材料のセラミックシートを、板状やシート状などに加工して、ＩＣタグなどを始めとする無線通信媒体に組み込まれるアンテナや、この無線通信媒体との通信を行うアンテナの背面や底面、側面などの位置に近接、又は当接させた形態とすることで、従来の金属系磁性粉体を用いた磁性部材よりも、周囲の金属の影響を回避して、その磁界強度を強めることができ、通信距離を伸ばすことが可能となる。更にその上、フェライトや金属系磁性粉体を用いた場合に比べて、柔軟性の高いセラミック部材とすることができるため、製造時や運搬時、あるいは使用時に損傷などが生じにくく、耐久性の高いアンテナ装置を形成することができる。これにより、無線通信媒体、および無線通信媒体処理装置の性能と耐久性の同時向上を実現することが可能となるものである。
【００９７】
なお、磁性部材の外側（アンテナと共に磁性部材を挟む位置に）金属部材を設けることで、シールドの役割を有し、外側にアンテナから発せられる磁界の漏洩を防止できるメリットがある。これにより。例えばアンテナの内側のみに存在する無線通信媒体のみとのやり取りを行いたい場合に好適である。
【００９８】
次に、図２のセラミックシート２０の製造方法について、詳細に説明する。
【００９９】
まず、第１の工程では、ブチラールなどの樹脂とフタール酸系の可塑剤などと、酢酸ブチルなどの溶剤とを溶解させたビークルと、セラミック粉末であるＮｉ、Ｚｎ、Ｃｕ系などのフェライト粉末とを混練してなる磁性体スラリーを、ＰＥＴなどのキャリアフィルムの上面に、ドクターブレード法などのシート成形方法により塗布する。その後、連続して乾燥を行い、厚み０．１ｍｍのキャリアフィルム上に幅５００ｍｍ、厚み０．３ｍｍのフェライトグリーンシートを形成する。なお、セラミックシートを誘電体のブロックで構成する場合は、フェライトグリーンシートを、例えばＴｉ酸化物で形成しても良い。
【０１００】
第２の工程では、縦２００ｍｍ、横１５０ｍｍ、厚み０．３ｍｍのフェライトグリーンシートの上面に縦２．５ｍｍ、横２．５ｍｍピッチで、非接触面２２が形成できるように、両刃のカッター刃にて、０．１５ｍｍのスリットを設ける。
【０１０１】
第３の工程では、スリットを設けたセラミックグリーンシートを、平滑なアルミナ質基板上にて９００℃−３時間で焼成し、図６に示す焼成体を生成する。図６は、スリット６６を設けて焼成させた焼成体６１からなるセラミックシート２０の示す断面図である。グリーンシートは、焼成反応により、スリット６６を設けた部分近傍が、他の部分より収縮するので、スリット６６を設けた面と反対の面に曲面２３が形成される。焼成条件として、９００℃−３時間の場合を示したが、７５０℃〜１、１００℃−５時間以下であれば、特にこれに限る必要はない。焼成温度が、７５０℃以下の場合、完全に焼成しなくなる一方、焼成温度が、１１００℃以上の場合、焼成体の脆性が劣化するからである。
【０１０２】
第４の工程では、図６に示す焼成体６１に、スリット面の反対面または両面に、厚み０．０６ｍｍのアクリル系粘着材（商品名：９３１３Ｂ、住友３Ｍ［登録商標］製）を有する、ＰＥＴ系のシート１３ｃを接着して保持する。焼成された焼成体６１には、アクリル系粘着材を有したＰＥＴ系のシート１３ｃを接着する面が曲面２３を有しているので、図６の破線で示す領域２４では、磁性部材６１とシート１３ｃとの密着強度が、当該領域２４以外の部分より小さいことになる。
【０１０３】
第５の工程では、焼成体６１をシート１３ｃ上に載置した状態で分割して、図１、図２に示すセラミックシート１０、２０を作製し、柔軟性が形成できるようにする。分割した焼成体６１上にアクリル系粘着材を有したＰＥＴ系のシート１３ｃを接着して焼成体が脱落しないように保持する。なお、このアクリル系粘着材を有したＰＥＴ系のシート１３ｃは、焼成体６１を分割する前に接着してもよく、所望のセラミックシートが得られる。
【０１０４】
以上より、セラミックシート２０を上述した方法で製造することで、グリーンシートは、焼成反応により、スリット６６が設けられた部分近傍が、他の部分より収縮するので、隣接する磁性ブロック２５同士が接触しない非接触面２２を容易に形成することが出来る。また、焼成体６１をシート１３ｃ上に載置したまま分割するので、焼成体６１を分割した磁性ブロック２５を１つずつシート上に載置する必要がなくなり、セラミックシート２０を容易に製造することが出来る。
【産業上の利用可能性】
【０１０５】
本発明に係るセラミックシートは、柔軟性を確保しながら、成形加工性に優れ、ＲＦ−ＩＤのリーダー／ライターや、タグ用のループ状アンテナ背面や側面に配置して用いられ、アンテナの背面における磁界の影響物体（渦電流発生）に対し影響を遮断するための用途に適用できる。
【図面の簡単な説明】
【０１０６】
【図１】本発明に係る実施の形態におけるセラミックシートの断面図
【図２】本発明の他の変形例におけるセラミックシートの断面図
【図３】無線通信媒体処理用のアンテナ装置の断面図
【図４】アンテナ装置を備えた無線通信媒体処理装置の斜視図
【図５】（ａ）本発明に係るアンテナ装置で発生する磁束分布の説明図、（ｂ）従来の技術のアンテナ装置で発生する磁束分布の説明図
【図６】スリットを設けて焼成させた焼成体からなるセラミックシートの示す断面図
【図７】従来の技術である磁性部材の内部拡大図
【符号の説明】
【０１０７】
１    無線通信媒体処理装置
１０、２０    セラミックシート
１１ａ、２５ａ    接触面（底面）
１１ｂ、２５ｂ    対向面（側面）
１１ｃ    他の接触面（天面）
１２      非接触面、他の接触面（テーパ面）
１３ａ    他のシート（上位シート）
１３ｂ、１３ｃ    シート（下位シート）
１５、２５    ブロック（磁性ブロック）
２２    非接触面（カーブ面）
２３    曲面
３２    アンテナ（アンテナパターン）
４１    アンテナ装置
４３    読み書き部（リーダーライター装置）
６１    焼成体
６６    スリット
【図１】
2006315368.tif 000007
【図２】
2006315368.tif 000008
【図３】
2006315368.tif 000009
【図４】
2006315368.tif 000010
【図５】
2006315368.tif 000011
【図６】
2006315368.tif 000012
【図７】
2006315368.tif 000013